(57)【要約】      （修正有）【課題】被覆されていない、電気ガルバナイジングされた又は熱浸漬ガルバナイジングされたＴＲＩＰ鋼製品の製造のための、冷間圧延工程を含む方法に使用されることを意図される鋼組成物、さらに、前記鋼製品の製造方法および鋼製品を提供する。【解決手段】最大Ｓｉ及びＡｌ含有量を制限しながら従来技術のレベルを越えてＰを加える。Ｐは炭素含有量を十分に減らすことによって良好な溶接性を維持しながら所望の機械的特性（高い伸びと組み合わせた高い引張強度）を達成するために加えられる。【選択図】なし【特許請求の範囲】
【請求項１】
被覆されていない、電気ガルバナイジングされた又は熱浸漬ガルバナイジングされたＴＲＩＰ鋼製品の製造のために、冷間圧延工程を含む方法で使用されることを意図される鋼組成物であって、下記のものを含むことを特徴とする鋼組成物：
−  Ｃ：１３００ｐｐｍ〜２６００ｐｐｍ
−  Ｍｎ：１００００ｐｐｍ〜２２０００ｐｐｍ
−  Ａｌ：８０００ｐｐｍ〜１５０００ｐｐｍ
−  Ｓｉ：２０００ｐｐｍ〜６０００ｐｐｍ
−  Ｐ：４００ｐｐｍ〜１０００ｐｐｍ
−  Ｓ：最大１２０ｐｐｍ
−  Ｎ：最大２００ｐｐｍ
−  Ｔｉ：最大１０００ｐｐｍ
−  Ｎｂ：最大１０００ｐｐｍ
−  Ｖ：最大１０００ｐｐｍ
−  Ｂ：最大１０ｐｐｍ
残りは実質的に鉄及び付随的な不純物である。
【請求項２】
１３００ｐｐｍ〜１９００ｐｐｍの炭素を含むことを特徴とする請求項１に記載の鋼組成物。
【請求項３】
１３５０ｐｐｍ〜１９００ｐｐｍの炭素を含むことを特徴とする請求項２に記載の鋼組成物。
【請求項４】
１４００ｐｐｍ〜１９００ｐｐｍの炭素を含むことを特徴とする請求項２に記載の鋼組成物。
【請求項５】
１７００ｐｐｍ〜２３００ｐｐｍの炭素を含むことを特徴とする請求項１に記載の鋼組成物。
【請求項６】
２０００ｐｐｍ〜２６００ｐｐｍの炭素を含むことを特徴とする請求項１に記載の鋼組成物。
【請求項７】
下記のものを含むことを特徴とする請求項２〜６のいずれかに記載の鋼組成物：
−  Ｍｎ：１３０００ｐｐｍ〜２２０００ｐｐｍ
−  Ａｌ：８０００ｐｐｍ〜１４０００ｐｐｍ
−  Ｓｉ：２５００ｐｐｍ〜４５００ｐｐｍ
−  Ｐ：６００ｐｐｍ〜１０００ｐｐｍ
−  Ｓ：最大１２０ｐｐｍ
−  Ｎ：最大１５０ｐｐｍ
−  Ｔｉ：最大２００ｐｐｍ
−  Ｎｂ：最大１００ｐｐｍ
−  Ｖ：最大１００ｐｐｍ
−  Ｂ：最大５ｐｐｍ
【請求項８】
９０００〜１３０００ｐｐｍのアルミニウムを含むことを特徴とする請求項７に記載の鋼組成物。
【請求項９】
下記工程を含むことを特徴とする冷間圧延ＴＲＩＰ鋼製品の製造方法：
−  請求項１〜８のいずれかに記載の組成を有する鋼スラブを作る；
−  前記スラブを熱間圧延して熱間圧延された基体を形成する、但し仕上げ圧延温度はＡｒ３温度より高い；
−  前記基体を５００℃〜６８０℃のコイル温度（ＣＴ）に冷却する；
−  前記基体を前記コイル温度でコイルする；
−  前記基体を酸洗いして酸化物を除去する；
−  前記基体を冷間圧延して４０％の最小減少を有する厚さの減少を得る。
【請求項１０】
下記工程をさらに含むことを特徴とする請求項９に記載の方法：
−  ７６０℃〜８５０℃の温度で前記基体をソーキングする；
−  ３６０℃〜４５０℃の範囲の温度に２℃／秒より高い冷却速度で前記基体を冷却する；
−  ７００秒より短い時間、前記温度範囲で前記基体を保持する；
−  １℃／秒より高い冷却速度で室温に前記基体を冷却する；
−  前記基体を最大１．５％のスキンパス減少に供する。
【請求項１１】
電気亜鉛被覆工程をさらに含むことを特徴とする請求項１０に記載の方法。
【請求項１２】
下記工程をさらに含むことを特徴とする請求項９に記載の方法：
−  ７６０℃〜８５０℃の温度で前記基体をソーキングする；
−  Ｚｎ浴の温度に２℃／秒より高い冷却速度で前記基体を冷却する；
−  ２００秒より短い時間、４９０℃〜４６０℃の温度範囲で前記基体を保持する；
−  前記Ｚｎ浴に前記基体を熱浸漬ガルバナイジングする；
−  ２℃／秒より高い冷却速度で室温に前記基体を冷却する。
【請求項１３】
前記基体を最大１．５％のスキンパス減少に供する工程をさらに含むことを特徴とする請求項１２に記載の方法。
【請求項１４】
３０〜７５％のフェライト、１０〜４０％のベイナイト、０〜２０％の保持されたオーステナイト、及び所望により０〜１０％のマルテンサイトを含むミクロ組織を有することを特徴とする請求項８〜１１のいずれかに記載の方法に従って製造された鋼製品。
【請求項１５】
１３００ｐｐｍ〜１９００ｐｐｍの炭素を含む請求項１０〜１３のいずれかに記載の方法に従って製造された鋼製品であって、３２０ＭＰａ〜４８０ＭＰａの降伏強度、５９０ＭＰａ以上の引張強度、２６％より高い伸びＡ８０、及び０．２より高い、１０％と均一な伸びの間で計算された歪硬化係数を有することを特徴とする鋼製品。
【請求項１６】
１７００〜２３００ｐｐｍの炭素を含む請求項１０〜１３のいずれかに記載の方法に従って製造された鋼製品であって、３５０ＭＰａ〜５１０ＭＰａの降伏強度、７００ＭＰａ以上の引張強度、２４％より高い伸びＡ８０、及び０．１９より高い、１０％と均一な伸びの間で計算される歪硬化係数を有することを特徴とする鋼製品。
【請求項１７】
２０００〜２６００ｐｐｍの炭素を含む請求項１０〜１３のいずれかに記載の方法に従って製造された鋼製品であって、４００ＭＰａ〜６００ＭＰａの降伏強度、７８０ＭＰａ以上の引張強度、２２％より高い伸びＡ８０、及び０．１８より高い、１０％と均一な伸びの間で計算される歪硬化係数を有することを特徴とする鋼製品。
【請求項１８】
２０００〜２６００ｐｐｍの炭素を含む請求項１０〜１３のいずれかに記載の方法に従って製造された鋼製品であって、４５０ＭＰａ〜７００ＭＰａの降伏強度、９８０ＭＰａ以上の引張強度、１８％より高い伸びＡ８０、及び０．１４より高い、１０％と均一な伸びの間で計算される歪硬化係数を有することを特徴とする鋼製品。
【請求項１９】
縦及び横方向の両方で４０ＭＰａより高いベーク硬化ＢＨ２を有することを特徴とする請求項１４〜１８のいずれかに記載の鋼製品。
【発明の詳細な説明】
【技術分野】
【０００１】
本発明はＴＲＩＰ鋼製品の製造のために使用される、燐を含む鋼組成物に関する。また、本発明は前記製品の製造方法、及び最終製品自体に関する。
【背景技術】
【０００２】
自動車産業では、重量減少の必要性があり、それは安全性及び機能性の要求をあきらめずに部品の厚さを減少することができるためにより高い強度の材料の使用を意味する。高い強度及び良好な二次成形適性の顕著な組み合わせを示す、超高強度鋼（ＵＨＳＳ）シート製品、特にＴＲＩＰ鋼製品は、この問題に対する解決策を与えることができる。さらに、電気又は熱浸漬ガルバナイジングによってこれらの鋼シート製品の増大した耐腐食性が求められることが多い。
【０００３】
幾つかの文献はかかるＵＨＳＳ製品を記載している。ＥＰ−Ａ  １０９６０２９は調質されたマルテンサイトＴＲＩＰ鋼の製造に関し、その化学組成はシリコン−マンガンに基づき、０．０５〜０．２０重量％のＣ，０．３〜１．８重量％のＳｉ及び１．０〜３．０重量％のＭｎ並びに一つ以上の次の成分（重量％）：０．０５〜１％のＣｒ＋Ｍｏ，≦０．００３％のＢ，０．０１〜０．１％のＴｉ＋Ｎｂ＋Ｖ及び≦０．０１％のＣａ＋ＲＥＭを含有する。冷間圧延製造法は三つの連続した焼なまし工程からなる。第一工程では、シートは少なくとも５秒間、完全にオーステナイト化され、続いてラスマルテンサイトを製造するためにＭｓ（マルテンサイト開始）温度以下に迅速に冷却される（＞１０℃／秒）。第二及び第三工程は連続焼なまし又はガルバナイジングラインで組み合わされ、５〜１２０秒間、臨界（ｉｎｔｅｒｃｒｉｔｉｃａｌ）領域（Ａｃｌ＜Ｔ＜Ａｃ３）でシートを再加熱し、５００℃以下に冷却し（＞５℃／秒）、次いでシートをガルバナイジング又はガルバニーリング処理に供することからなる。この発明と関連して二つの主な欠点がある。第一の欠点はラスマルテンサイトを開始するミクロ組織を製造するために要求される追加の焼なまし工程である。この余分の製造工程は全体の製造コストを増加するだけでなく、連続焼なまし又は熱浸漬ガルバナイジングラインの入口での溶接性並びにロジスティックスを複雑にするだろう。溶接又は熱影響領域で開始されるクラックは硬い及び脆いマルテンサイト構造中に容易に伝搬され、二つのコイル間の溶接の完全な破断に対する高い危険に導く。第二の主要な欠点はこれらの鋼におけるかなり高いＳｉ含有量に関する。約０．５％Ｓｉ以上から、これらの高いＳｉ含有量は不規則性及び極めて高い粗さを有する表面を酸洗い後に作るＳｉ酸化物の存在のために表面品質に関して問題を起こすことが良く知られている。さらに、腐食保護に照らして、かかる高Ｓｉ含有基体の熱浸漬ガルバナイジングは一般に、自動車用途のために不十分な表面外観に導き、さらに表面上の裸スポットについて極めて高い危険を持つ。
【０００４】
ＥＰ−Ａ  ０９２２７８２はまた、０．０５〜０．４０重量％のＣ，１．０〜３．０重量％のＳｉ，０．６〜３．０重量％のＭｎ，０．０２〜１．５重量％のＣｒ，０．０１〜０．２０重量％のＰ及び０．０１〜０．３重量％のＡｌを含有する冷間圧延Ｓｉ−ＭｎベースのＴＲＩＰ鋼の製造を記載する。前の発明とは対照的に、この製品は追加の焼なまし工程の使用を要求しない。Ｃｒはベイナイト形成を遅らせかつ針状フェライト及びマルテンサイト形成を促進するために分析に加えられる。なぜならばベイナイトはＳｉ−ＭｎベースのＴＲＩＰ鋼におけるクラッシュ挙動に有害であると発明者によって考えられているからである。Ｐはパーライト形成を避けるため及びフェライト相の強度を増大するために加えられる。最大Ｐ含有量は溶接性のため０．２％に制限される。しかしながら、この発明の高Ｓｉ含有量は再び、熱浸漬ガルバナイジング性を損ない、結果として不十分な表面外観及び裸スポットについての極めて高い危険を生じる。高Ｓｉ含有量によるホットストリップ上で除去することが難しい赤スケールの発生はまた、処理困難性を起こすことが予想される。
【０００５】
ＥＰ−Ａ  ０７９６９２８は０．０５〜０．３重量％のＣ，０．８〜３．０重量％のＭｎ，０．４〜２．５重量％のＡｌ及び０．０１〜０．２重量％のＳｉを含有するＡｌベースの二相鋼の製造を記載する。さらに、その鋼は次の要素の一つを含有することができる：＜０．０５重量％のＴｉ，＜０．８重量％のＣｒ，＜０．５重量％のＭｏ，＜０．５重量％のＮｉ，＜０．０５重量％のＮｂ及び＜０．０８重量％のＰ。４０％より高い減少率で冷間圧延後、材料は７４０〜８５０℃の温度で臨界的に（ｉｎｔｅｒｃｒｉｔｉｃａｌｌｙ）焼なましされ、次いで１０〜５０Ｋ／秒の冷却速度でＺｎ浴温度に冷却される。両方の前の分析と比較すると、後者、ほとんどＳｉを含有しない分析は鋼に熱浸漬ガルバナイジングを容易に可能とさせ、有害な赤スケールの形成を避ける。しかしながら、ＡｌはＳｉとは対照的に強い固溶体補強効果を生成しない。これは適度に高い強度レベル（例えば、Ｒｍ＝７００ＭＰａ）を達成するためにかなり高いＡｌ含有量の使用を意味する。しかしながら、これらの高いＡｌレベルは、連続鋳造時にしみつきを生じ、溶接領域におけるＡｌ酸化物の存在による溶接性を損なうことが知られている。これは特に溶接された構造のクラッシュ挙動に対して特に有害である。鋳造問題を避けるために健康問題を生じうる適応された極めて微細な鋳造粉末が要求される。それゆえ製鋼所は一般に、この種の組成物を生成しようとしない。なぜならば労働者はマスクを付けなければならず、しかも多くの特別な注意を払わなければならないからである。
【０００６】
ＥＰ−Ａ  １１７０３９１は処理工程に窒化工程（０．０３−２重量％のＮ）を加えることによって得られた、低炭素（＜０．０８重量％）、低シリコン（＜０．５重量％）、及び低アルミニウム（＜０．３重量％）ＴＲＩＰ鋼の製造を記載する。Ａｌ及びＳｉ含有量は窒化物の析出、従って遊離Ｎの損失を避けるために低く維持されなければならない。さらにＳｉ含有量は熱浸漬ガルバナイジング性のため０．２重量％より低いことが好ましい。炭素含有量は溶接性のため及び鋼中の窒素の存在がまた保持されたオーステナイトを安定するため極めて低く維持される。この窒素は熱間仕上圧延時又は直後、再結晶焼なまし時、臨界的（ｉｎｔｅｒｃｒｉｔｉｃａｌ）焼なまし時又は一以上のこれらの処理工程の組み合わせによって鋼シート中に混入される。それらの全ては鋼シートが５５０〜８００℃の温度範囲で２％以上のアンモニアを含有する雰囲気で２秒〜１０分間保持されることを要求する。この窒化工程は処理工程をさらに困難にさせ、存在する設備に対して複雑な技術的変更を要求することは明らかである。現在、この方法は工業的に実行できるとは国際的に考えられていない。さらに、この鋼グレードの極めて低い合金含有量は６５０ＭＰａ以上の引張強度レベルを達成できない。
【０００７】
ＵＳ−Ａ  ５４７０５２９は幅広い種類の組み合わされたＡｌ−Ｓｉ分析に基づいた冷間圧延ＴＲＩＰ鋼の製造を取扱う。炭素含有量の範囲は０．０５〜０．３重量％、より好ましくは０．１〜０．２重量％として設定される。Ｓｉ含有量は赤スケール形成を避けるために１．０重量％以下に維持されるが、より好ましくは０．２〜０．９重量％の範囲である。マンガンは０．００５〜４．０重量％で加えられるが、より好ましくは０．５〜２．０重量％である。伝統的なＳｉ−Ｍｎ  ＴＲＩＰ組成物と比較すると、Ｓｉの一部は様々な理由のためＡｌによって置換される。Ｓｉのように、Ａｌはまた、ベイナイト保持時にセメンタイト析出を避ける。これは低いＳｉレベルを使用して赤スケール形成を避けることを可能にする。さらに、Ａｌの添加はＡｒ３温度を増加し、臨界的（ｉｎｔｅｒｃｒｉｔｉｃａｌ）焼なまし時に形成されるオーステナイト相の増大した炭素濃度に導く。これは次に、保持されたオーステナイトを安定化し、低応力領域で応力誘導変態を受けにくい鋼を作り、改良された穴拡大比に導く。それゆえＡｌ範囲は０．１〜２．０重量％、より好ましくは０．５〜１．５重量％として設定される。しかしながら、Ａｌ及びＳｉはともにフェライト安定化剤であるので、それらの合計量は保持されたオーステナイトの過度の安定化を避けるために制限される。Ａｌ＋Ｓｉ含有量は０．５〜３．０重量％、より好ましくは１．５〜２．５重量％の範囲であるべきである。この発明ではＰはできるだけ多く制限されるべき付随的な不純物として考えられる。Ｐ制限量は０．１重量％以下、好ましくは０．０２重量％未満で設定される。Ｃｕは赤スケールの除去を容易にするため、冷間圧延製品の耐腐食性を改良するため、及び溶融Ｚｎによる濡れ性を改良するため分析に加えられる。それゆえＣｕの範囲は０．１〜２．０重量％、より好ましくは０．１〜０．６重量％である。Ｃｕを使用するときの熱脆性の問題を避けるために、Ｎｉは同様に加えられる。経済性のためその含有量は１．０重量％、好ましくは０．５重量％に制限される。次の制約も適用する：Ｃｕ＞０．５重量％及びＭｎ＋Ｎｉ＞０．５重量％のとき、Ｎｉ（重量％）＞Ｃｕ（重量％）／３。Ｃｒは保持されたオーステナイトを安定化するため及び耐腐食性をさらに改良するために加えられてもよい。それは０．５〜５．０重量％、より好ましくは０．６〜１．６重量％の範囲で加えられる。引張強度をさらに増大するためにＴｉ，Ｎｂ及びＶが同様に加えられてもよい。それらの上限はＮｂ及びＴｉに対して０．０５重量％、Ｖに対して０．１０重量％であることが好ましい。この発明における最大Ｓｉ含有量は赤スケール形成を避けるために＜１重量％に制限されるが、冷間圧延された例の鋼のほとんどは０．５〜１．１重量％の範囲のＳｉ含有量を持つ。この鋼は熱浸漬ガルバナイジングの困難性（溶融Ｚｎによる劣った濡れ性）及び劣化した表面外観（裸スポット）を生じると考えられる。これらの例の鋼のいずれも高Ｓｉ−ＴＲＩＰ鋼のように微小合金添加物を含んでいないので、これらはホットストリップ硬度を顕著に増大し、強く増大した冷間圧延力に導く。低Ｓｉ（０．２〜０．４重量％）の例の鋼は他方、高降伏応力（５７０〜��９０ＭＰａ）及び適度な極限引張強度（≦７００ＭＰａ）及び全体の伸び値（Ａ５０≦３０％）を示した。この鋼ではＰはさらに加えられなかった。これらの組成物の大きな欠点はＣｕ及びＮｉを加える必要性であり、それらの元素はバルクフラット炭素鋼製造における不純物として考えられている。もし製鋼所がこれを鋳造しなければならないなら、スクラップリサイクルでの余分のロジスティック問題が起こる。さらに、Ｎｉ，Ｃｕ及びＣｒの使用は合金コストをずっと高いものにする。
【０００８】
ＥＰ−Ａ  １１５４０２８はＰ合金、低Ａｌ、低ＳｉのＴＲＩＰ鋼の製造を記載し、それは０．０６〜０．１７％のＣ，１．３５〜１．８０重量％のＭｎ，０．３５〜０．５０重量％のＳｉ，０．０２〜０．１２重量％のＰ，０．０５〜０．５０重量％のＡｌ、最大０．０７重量％のＮｂ、最大０．２重量％のＶ、最大０．０５重量％のＴｉ、最大３０ｐｐｍのＢ及び１００〜３５０ｐｐｍのＮを含有する。炭化物を形成する元素Ｔｉ，Ｎｂ又はＶが加えられるとき、炭素含有量は０．１６重量％であることが好ましい。残留オーステナイトの量は１０％の最大値に制限される。低いＳｉ含有量とかなり低いＣ含有量の組み合わせは極めて低い引張強度値（＜６００ＭＰａ）を生じる。微小合金元素が加えられるとき、強度レベルは顕著に改良されるが（８００ＭＰａ）、伸びが劇的に低下する（Ａ８０＜１７％）。伸び値は全ての場合においてかなり低く、それは保持されたオーステナイトを安定にしないＡｌ及びＣの制限された添加によって説明されることができる。
【０００９】
Ｌ．Ｂａｒｂｅらは純粋なＳｉ−ＴＲＩＰ鋼から組み合わされたＡｌ−Ｓｉ  ＴＲＩＰ鋼を経て純粋なＡｌ−ＴＲＩＰ鋼までの範囲の幾つかのＴＲＩＰ組成に対する燐添加の影響を研究している（“Ｅｆｆｅｃｔ  ｏｆ  ｐｈｏｓｐｈｏｒｕｓ  ｏｎ  ｔｈｅ  ｐｒｏｐｅｒｔｉｅｓ  ｏｆ  ａ  ｃｏｌｄ  ｒｏｌｌｅｄ  ａｎｄ  ｉｎｔｅｒｃｒｉｔｉｃａｌｌｙ  ａｎｎｅａｌｅｄ  ＴＲＩＰ−ａｉｄｅｄ  ｓｔｅｅｌ”，Ｉｎｔ．Ｃｏｎｆ．ｏｎ  ＴＲＩＰ−Ａｉｄｅｄ  Ｈｉｇｈ  Ｓｔｒｅｎｇｔｈ  Ｆｅｒｒｏｕｓ  Ａｌｌｏｙｓ，Ｇｈｅｎｔ，Ｊｕｎｅ  １９−２１，２００２）。彼らは０．２４重量％のＣ，１．６６重量％のＭｎ，０．６重量％のＡｌ，０．４重量％のＳｉ及び０．０７３重量％のＰを含有するＴＲＩＰ支援鋼組成物が機械的特性の優れた組み合わせ（Ａ８０＝２８．４％及びＵＴＳ＝７８８ＭＰａ）を生じることを見出した。しかしながら、本発明の発明者による実験室の実験は０．６重量％の低いＡｌ添加が得られた機械的特性をラインスピード及び過時効温度の如き工程パラメータ変数に対して極めて敏感にすることを示した。これは異なるガルバナイジングライン（４９０−４６０℃付近のレベリング領域の異なる長さによる）間の非適合性又は強く厚さに依存する機械的特性に導きうる。これは極めて低いＡｌ添加による最適な過時効時間からそれより顕著に長い時間へのシフト及び保持されたオーステナイトの不十分な安定化によって説明されることができる。
【００１０】
Ｏ．Ｙａｋｕｂｏｖｓｋｙらは純粋なＳｉ−ＴＲＩＰ鋼から組み合わされたＡｌ−Ｓｉ  ＴＲＩＰ鋼を経て純粋なＡｌ−ＴＲＩＰ鋼までの範囲の幾つかのＴＲＩＰ組成の応力歪挙動及びベーク硬化挙動を研究している（“Ｓｔｒｅｓｓ−ｓｔｒａｉｎ  ｂｅｈａｖｉｏｕｒ  ａｎｄ  ｂａｋｅ  ｈａｒｄｅｎｉｎｇ  ｏｆ  ＴＲＩＰ  ａｎｄ  ＴＲＩＰ−ａｉｄｅｄ  ｍｕｌｔｉｐｈａｓｅ  ｓｔｅｅｌｓ”，Ｉｎｔ．Ｃｏｎｆ．ｏｎ  ＴＲＩＰ−Ａｉｄｅｄ  Ｈｉｇｈ  Ｓｔｒｅｎｇｔｈ  Ｆｅｒｒｏｕｓ  Ａｌｌｏｙｓ，Ｇｈｅｎｔ，Ｊｕｎｅ  １９−２１，２００２）。全ての場合において炭素含有量は０．１５重量％に制限され、マンガン含有量は１．５重量％に制限された。特に研究された鋼はまた、０．２５〜０．４５重量％のＳｉ，１．５〜２．０重量％のＡｌ及び０．０５〜０．１０重量％のＰのＴＲＩＰ鋼であった。この組成に対して論文には機械的特性は全く述べられていなかった。本発明の発明者による実験室の研究及び工業的製造から確立された引張強度対炭素含有量の関係に基づいて、提案された化学組成は７００〜８５０ＭＰａの範囲の引張強度を達成するために炭素に不十分に合金されている。さらに、高Ａｌ含有量は健康問題を生じうる適応された極めて微細な鋳造粉末の使用を要求する。さらに、溶接性は溶接された領域のＡｌ酸化物の存在、高いＡｌ含有量の結果のために損ないうる。
【００１１】
Ｓ．Ｐａｐａｅｆｔｈｙｍｉｏｕらは臨界的焼なまし直後に様々な歪レベルに一軸変形された二つのＡｌ−Ｓｉ−ＴＲＩＰ鋼の機械的挙動及びミクロ組織の発達を研究している（“Ｍｉｃｒｏｓｔｒｕｃｔｕｒｅ  ｄｅｖｅｌｏｐｍｅｎｔ  ａｎｄ  ｍｅｃｈａｎｉｃａｌ  ｂｅｈａｖｉｏｕｒ  ｏｆ  Ａｌ−ｃｏｎｔａｉｎｉｎｇ  ＴＲＩＰ−ｓｔｅｅｌｓ”，Ｉｎｔ．Ｃｏｎｆ．ｏｎ  ＴＲＩＰ−Ａｉｄｅｄ  Ｈｉｇｈ  Ｓｔｒｅｎｇｔｈ  Ｆｅｒｒｏｕｓ  Ａｌｌｏｙｓ，Ｇｈｅｎｔ，Ｊｕｎｅ  １９−２１，２００２）。この特別な処理の結果として及び標準的でない試料ジオメトリーのため、この論文に述べられた機械的特性は比較できない。研究された二つのＡｌ含有ＴＲＩＰ鋼は低Ａｌ及び高Ａｌ鋼に分割されることができる。これらは低Ａｌ鋼では０．１９重量％のＣ，１．５重量％のＭｎ，０．２６重量％のＳｉ，０．０８６重量％のＰ及び０．５２重量％のＡｌを含有し、高Ａｌ鋼では０．１７重量％のＣ，１．４６重量％のＭｎ，０．２６重量％のＳｉ，０．０９７重量％のＰ及び１．８１重量％のＡｌを含有する。前に既に説明されたように、低Ａｌ鋼はラインスピード及び過時効温度の如き工程パラメータ変数に極めて敏感な機械的特性を悪くするだろう。これは異なるガルバナイジングライン間の非適合性又は強く厚さに依存する機械的特性に導きうる。高Ａｌ鋼は他方、再び健康問題を生じうる適応された鋳造粉末の使用を要求する。さらに、溶接性は溶接された領域のＡｌ酸化物の存在のため損なわれるだろう。
【００１２】
Ａ．Ｐｉｃｈｌｅｒらは〜０．２重量％のＣ，〜１．６重量％のＳｉ＋Ａｌ，〜１．５重量％のＭｎ，＜０．５重量％のＣｒ＋Ｍｏ，＜０．０４重量％のＰ，＜０．０１重量％のＳ及び＜０．０５重量％のＴｉ＋Ｎｂを含有する低合金ＴＲＩＰ鋼の機械的特性及び保持されたオーステナイト安定性についての様々な焼なまし工程パラメータの影響を研究している（“Ｃｏｒｒｅｌａｔｉｏｎ  ｂｅｔｗｅｅｎ  ｔｈｅｒｍａｌ  ｔｒｅａｔｍｅｎｔ，ｒｅｔａｉｎｅｄ  ａｕｓｔｅｎｉｔｅ  ｓｔａｂｉｌｉｔｙ  ａｎｄ  ｍａｃｈａｎｉｃａｌ  ｐｒｏｐｅｒｔｉｅｓ  ｏｆ  ｌｏｗ−ａｌｌｏｙｅｄ  ＴＲＩＰ  ｓｔｅｅｌｓ”，Ｉｎｔ．Ｃｏｎｆ．ｏｎ  ＴＲＩＰ−Ａｉｄｅｄ  Ｈｉｇｈ  Ｓｔｒｅｎｇｔｈ  Ｆｅｒｒｏｕｓ  Ａｌｌｏｙｓ，Ｇｈｅｎｔ，Ｊｕｎｅ  １９−２１，２００２）。この分析においてＡｌ／Ｓｉ比に関する仕様が全く与えられていないので、ガルバナイジング性について結論づけることはできない。述べられたＰ含有量は良好な溶接性（十分な炭素含有量減少）を維持しながら、所望の機械的特性（高い伸びと組み合わされた高い引張強度）を得るためには不十分である。
【発明の概要】
【発明が解決しようとする課題】
【００１３】
本発明の目的は容易にガルバナイジングをすることができる冷間圧延によって製造された鋼製品の製造のための高強度、低Ｓｉ、高Ａｌ、Ｐ合金ＴＲＩＰ鋼組成物を提供することである。
【００１４】
さらに本発明の目的はかかる製品の製造方法を提案すること、及び最終製品自体を提案することであり、前記組成物、前記方法及び前記製品は従来技術の問題を被らないものである。
【課題を解決するための手段】
【００１５】
本発明は被覆されていない、電気ガルバナイジングされた又は熱浸漬ガルバナイジングされた材料として使用されることを意図される冷間圧延Ａｌ−Ｓｉ、Ｐ合金ＴＲＩＰ鋼組成物に関する。前記組成物は下記のものを含むことを特徴とする。
−  Ｃ：１３００ｐｐｍ〜２６００ｐｐｍ
−  Ｍｎ：１００００ｐｐｍ〜２２０００ｐｐｍ
−  Ａｌ：８０００ｐｐｍ〜１５０００ｐｐｍ
−  Ｓｉ：２０００ｐｐｍ〜６０００ｐｐｍ
−  Ｐ：４００ｐｐｍ〜１０００ｐｐｍ
−  Ｓ：最大１２０ｐｐｍ
−  Ｎ：最大２００ｐｐｍ
−  Ｔｉ：最大１０００ｐｐｍ
−  Ｎｂ：最大１０００ｐｐｍ
−  Ｖ：最大１０００ｐｐｍ
−  Ｂ：最大１０ｐｐｍ
残りは実質的に鉄及び付随的な不純物である。
【００１６】
この組成物の新規性及び進歩性は元素Ｐ，Ｓｉ，Ａｌ及びＣの特定の組み合わせにある。特に、最大Ｓｉ及びＡｌ含有量を制限しながら従来技術のレベルを越えてＰを加えることは、良好な溶接性と組み合わせて、特定の強度レベルを達成するためにＣ含有量を減少することを可能にする。
【００１７】
三つの特別な例は同じ化学組成に関するが、下記のことを目的とする強度レベルに関する炭素についての三つの異なる範囲を有する：
−  ＵＴＳ（極限引張強度）≧５９０ＭＰａ：１３００ｐｐｍ〜１９００ｐｐｍの炭素。二つの特別な例はそれぞれ１３５０ｐｐｍ〜１９００ｐｐｍ及び１４００ｐｐｍ〜１９００ｐｐｍの炭素含有量を特徴とする。
−  ＵＴＳ≧６９０ＭＰａ：１７００ｐｐｍ〜２３００ｐｐｍの炭素。
−  ＵＴＳ≧７８０ＭＰａ：２０００ｐｐｍ〜２６００ｐｐｍの炭素。
【００１８】
同様に三つの特別な例は目的とする強度レベルに関する炭素含有量について同じ範囲に関するが、下記の特別な化学組成をさらに有する：
−  Ｍｎ：１３０００ｐｐｍ〜２２０００ｐｐｍ
−  Ａｌ：８０００ｐｐｍ〜１４０００ｐｐｍ
−  Ｓｉ：２５００ｐｐｍ〜４５００ｐｐｍ
−  Ｐ：６００ｐｐｍ〜１０００ｐｐｍ
−  Ｓ：最大１２０ｐｐｍ
−  Ｎ：最大１５０ｐｐｍ
−  Ｔｉ：最大２００ｐｐｍ
−  Ｎｂ：最大１００ｐｐｍ
−  Ｖ：最大１００ｐｐｍ
−  Ｂ：最大５ｐｐｍ
残りは実質的に鉄であり、付随的な不純物である。
【００１９】
同様に三つのさらに特別な例は目的とする強度レベルに関する炭素含有量について同じ範囲に関するが、アルミニウムについて９０００−１３０００ｐｐｍの特定の範囲をさらに有する。他の合金元素の範囲は段落［００１７］と同じに維持される。
【００２０】
本発明はまた、下記工程を含む、冷間圧延ＴＲＩＰ鋼製品の製造方法に関する：
−  本発明による組成を有する鋼スラブを作る；
−  前記スラブを熱間圧延して熱間圧延された基体を形成する、但し仕上げ圧延温度はＡｒ３温度より高い；
−  前記基体を５００℃〜６８０℃のコイル温度（ＣＴ）に冷却する；
−  前記基体を前記コイル温度でコイルする；
−  前記基体を酸洗いして酸化物を除去する；
−  前記基体を冷間圧延して４０％の最大減少を有する厚さの減少を得る。
【００２１】
第一例によれば、本発明の方法は下記工程をさらに含む：
−  ７６０℃〜８５０℃の温度で前記基体をソーキングする；
−  ３６０℃〜４５０℃の範囲の温度に２℃／秒より高い冷却速度で前記基体を冷却する；
−  ７００秒より短い時間、前記温度範囲で前記基体を保持する；
−  １℃／秒より高い冷却速度で室温に前記基体を冷却する；
−  前記基体を最大１．５％のスキンパス減少に供する。
【００２２】
第二例によれば、本発明の方法は電気亜鉛被覆工程をさらに含む。
【００２３】
第三例によれば、本発明の方法は冷間圧延工程後に下記工程をさらに含む：
−  ７６０℃〜８５０℃の温度で前記基体をソーキングする；
−  Ｚｎ浴の温度に２℃／秒より高い冷却速度で前記基体を冷却する；
−  ２００秒より短い時間、４９０℃〜４６０℃の温度範囲で前記基体を保持する；
−  前記Ｚｎ浴に前記基体を熱浸漬ガルバナイジングをする；
−  ２℃／秒より高い冷却速度で室温に前記基体を冷却する。
【００２４】
熱浸漬ガルバナイジング工程を含む方法は最大１．５％のスキンパス減少に前記基体を供する工程をさらに含んでもよい。
【００２５】
本発明はまた、３０〜７５％のフェライト、１０〜４０％のベイナイト、０〜２０％の保持されたオーステナイト及び所望により０〜１０％のマルテンサイトを含むミクロ組織を有する本発明の方法に従って製造された鋼製品に関する。
【００２６】
本発明はまた、１３００ｐｐｍ〜１９００ｐｐｍの炭素含有量を有する本発明の方法に従って製造された鋼製品に関する。前記製品は３２０ＭＰａ〜４８０ＭＰａの降伏強度、５９０ＭＰａ以上の引張強度、２６％より高い伸びＡ８０、及び０．２より高いｎ値（これは１０％と均一な伸びの間で計算された歪硬化係数である）を有する。
【００２７】
本発明はさらに、１７００〜２３００ｐｐｍの炭素含有量を有する本発明の方法に従って製造された鋼製品に関する。前記製品は３５０ＭＰａ〜５１０ＭＰａの降伏強度、７００ＭＰａ以上の引張強度、２４％より高い伸びＡ８０及び０．１９より高いｎ値（１０％と均一な伸びの間で計算される）を有する。
【００２８】
本発明はさらに、２０００〜２６００ｐｐｍの炭素含有量を有する本発明の方法に従って製造された鋼製品に関する。前記製品は４００ＭＰａ〜６００ＭＰａの降伏強度、７８０ＭＰａ以上の引張強度、２２％より高い伸びＡ８０及び０．１８より高いｎ値（１０％と均一な伸びの間で計算される）を有する。
【００２９】
本発明はまた、２０００〜２６００ｐｐｍの炭素含有量を有する本発明の方法に従って製造された鋼製品に関する。前記製品は４５０ＭＰａ〜７００ＭＰａの降伏強度、９８０ＭＰａ以上の引張強度、１８％より高い伸びＡ８０及び０．１４より高いｎ値（１０％と均一な伸びの間で計算される）を有する。
【００３０】
本発明による鋼製品は縦及び横方向の両方で４０ＭＰａより高いベーク硬化（ｂａｋｅ  ｈａｒｄｅｎｉｎｇ）ＢＨ２を有する。
【発明を実施するための形態】
【００３１】
本発明によれば、鋼組成物はＰ合金Ａｌ−Ｓｉ  ＴＲＩＰ鋼製品の製造のために提案されている。示される最も広い化学組成の範囲の適用は正しい工程パラメータと組み合わせると、所望のＴＲＩＰミクロ組織、良好な溶接性並びに優れた機械的特性を有する製品を生じることができ、これは引張強度及び全伸び（この値はクラッシュの場合の高いエネルギー吸収能力についての特性である）の極めて高い値の製品を持つことができる。好ましい範囲はより狭い範囲の機械的特性、例えば７８０ＭＰａの保証された最小引張強度、又は溶接性についてのさらに厳しい条件（Ｃ範囲の最大値、次のパラグラフ参照）に関する。
【００３２】
Ｃ：１３００ｐｐｍ〜２６００ｐｐｍ。第一の好ましい範囲は１３００〜１９００ｐｐｍである。第二の好ましい範囲は１７００〜２３００ｐｐｍである。第三の好ましい範囲は２０００〜２６００ｐｐｍである。それらの範囲の最小炭素含有量は強度レベルを確保するために必要とされる。なぜならば炭素は焼入性のために最も重要な元素であるからである。クレームされた範囲の最大値は溶接性に関連する。機械的特性についての炭素の効果は例示組成Ａ，Ｅ及びＦ及び参照組成Ｂ，Ｃ及びＤ（表１，３〜８）によって示される。スポット溶接性についての炭素含有量の効果は参照組成Ｂ，Ｃ及びＤ（表２）によって示される。炭素についての特定の範囲は１３５０〜１９００ｐｐｍ及び１４００〜１９００ｐｐｍの二つの特定の例についての特徴である。これらの範囲は少なくとも６００ＭＰａの極限引張強度を確保することを目的とする。
【００３３】
Ｍｎ：１００００ｐｐｍ〜２２０００ｐｐｍ、好ましくは１３０００〜２２０００ｐｐｍ。マンガンはオーステナイト安定化剤として作用し、従って保持されたオーステナイトのＭｓ温度を低下する。さらにＭｎはパーライト形成を抑制し、また固溶体硬化によって鋼の全体の強度レベルに貢献する。過剰のＭｎを加えることは他方、ソーキング温度からの冷却で不十分なフェライト形成を生じ、従って保持されたオーステナイトにおいて不十分な炭素濃度を生じ、オーステナイトを不安定にする。多すぎるＭｎは溶接の硬度を増大し、有害な帯状ミクロ組織の形成を強めるだろう。
【００３４】
Ａｌ：８０００〜１５０００ｐｐｍ、好ましくは８０００〜１４０００ｐｐｍ、最も好ましくは９０００〜１３０００ｐｐｍ。アルミニウムはＳｉよりかなり多い程度まで加えられる。なぜならばそれはフェライト安定化剤であり、従ってソーキング中及びソーキング温度からの冷却中のフェライト形成を増強し、それによって保持されたオーステナイトを安定化する。オーステナイトはＡｌが過時効工程時の保持されたオーステナイトからの炭素の析出を抑制するという事実によってさらに安定化される。Ｓｉとは違って、Ａｌはガルバナイジング性について有害な影響を持たない。しかしながら、１５０００ｐｐｍ以上のＡｌ含有は健康問題を生じうる適応された極めて微細な鋳造粉末の使用を要求することが知られている。さらに溶接性は溶接された領域のＡｌ酸化物の存在によって低下しうる。しかしながら、最小のＡｌ含有は、材料が異なる長さのレベリング領域を有する異なる熱浸漬ガルバナイジングライン上で処理されることを可能とし、かつ高い工程頑強性を確保することを要求される。
【００３５】
Ｓｉ：２０００ｐｐｍ〜６０００ｐｐｍ、好ましくは２５００〜４５００ｐｐｍ。ケイ素はわずかな差はあるがＡｌと本質的に同じ機能を有する。即ち、Ｓｉはフェライト安定化剤であり、過時効工程時の炭化物析出を防止し、それによって室温で保持されたオーステナイトを安定化する。これに加えて、Ｓｉはまた、固溶体硬化によって鋼の全体の強度レベルに貢献する。しかしながら、最大Ｓｉ含有量は制限される。なぜならばＳｉは酸洗い後に不規則性及び極めて大きい粗さを有する表面を作るＳｉ酸化物の存在のため表面品質に関する問題を起こすことが良く知られている。さらに、腐食保護に照らして、高Ｓｉ含有基体の熱浸漬ガルバナイジングは一般に、自動車用途のために不十分な表面外観に導き、さらに表面上の裸スポットの存在について高い危険を有する。
【００３６】
Ｐ：４００ｐｐｍ〜１０００ｐｐｍ、好ましくは６００〜１０００ｐｐｍ。燐は主に同じ引張強度レベルを維持しながら改良された溶接性を得るために炭素含有量を減少可能にするために加えられる。さらに、ＰはＳｉと組み合わせて過時効工程時の炭化物析出を抑制することによって保持されたオーステナイト安定性を増強することが知られている。この点に関して４００ｐｐｍ以下のＰの添加はＣ含有量の十分に大きな減少を可能としない。１０００ｐｐｍより多いＰを添加するとき、偏析欠陥についての危険が増大し、溶接性は再び低下される。
【００３７】
Ｓ：最大１２０ｐｐｍ。Ｓ含有量は極めて高い含有レベルが二次成形適性を低下しうるので制限されなければならない。
【００３８】
Ｎ：最大２００ｐｐｍ、好ましくは最大１５０ｐｐｍ。そうでなでれば極めて多すぎるＡｌＮ及び／又はＴｉＮ析出物が形成され、それは二次成形適性に対して有害である。
【００３９】
Ｔｉ：最大１０００ｐｐｍ、好ましくは９８０ＭＰａ以下の引張強度を有する本発明に従って製造された製品について２００ｐｐｍ以下。チタンは細粒化及び析出強化によって鋼の引張強度を増大するために加えられることができる。しかしながら、９８０ＭＰａ以下の引張強度に対しては、Ｔｉを加えなくても、適切な工程パラメータを使用すれば、炭素範囲に対して目的とする機械的特性を生じ、従って分析コスト又は余分な工程の困難性（例えば圧延力）の増加を避けるだろう。
【００４０】
Ｎｂ：最大１０００ｐｐｍ、好ましくは９８０ＭＰａ以下の引張強度を有する本発明に従って製造された製品について１００ｐｐｍ以下。ニオブは細粒化及び析出強化によって鋼の引張強度を増大するために加えられることができる。しかしながら、９８０ＭＰａ以下の引張強度に対しては、Ｎｂを加えなくても、適切な工程パラメータを使用すれば、炭素範囲に対して目的とする機械的特性を生じ、従って分析コストの増加を避けるだろう。
【００４１】
Ｖ：最大１０００ｐｐｍ、好ましくは９８０ＭＰａ以下の引張強度を有する本発明に従って製造された製品について１００ｐｐｍ以下。バナジウムは細粒化及び析出強化によって鋼の引張強度を増大するために加えられることができる。しかしながら、９８０ＭＰａ以下の引張強度に対しては、Ｖを加えなくても、適切な工程パラメータを使用すれば、炭素範囲に対して目的とする機械的特性を生じ、従って分析コストの増加を避けるだろう。
【００４２】
Ｂ：最大１０ｐｐｍ、好ましくは最大５ｐｐｍ。硼素はフェライト核生成についてのその有害な影響のため避けられる。
【００４３】
本発明はまた、前記鋼製品を製造するための方法に関する。この方法は下記工程を含む：
−  上で規定したような本発明による組成を有する鋼スラブを作る；
−  もし必要なら、前記スラブを１０００℃より高い温度、好ましくは１２００℃以上の温度に再加熱する；
−  スラブを熱間圧延する、但し熱間圧延の最後のスタンド（ｓｔａｎｄ）における仕上げ圧延温度ＦＴはＡｒ３温度より高い；
−  冷却温度ＣＴに、好ましくはＣＴに、典型的には４０〜５０℃／秒で連続的に冷却することによって冷却する、但し段階的冷却を同様に使用してもよい；
−  ５００℃〜６８０℃、好ましくは６００℃〜６８０℃の冷却温度ＣＴで前記基体の熱間圧延ミル冷却、但しこの温度範囲は冷間圧延を促進するためにできるだけ柔らかいホットバンド（ｈｏｔ  ｂａｎｄ）を作るように選択される；
−  酸化物を除去するために基体を酸洗いする；
−  厚さの減少を得るために冷間圧延する、但し冷間圧延減少は好ましくは４０％より多いことが好ましい。
【００４４】
本発明の第一例によれば、これらの工程の後、次の工程を含む連続焼なましラインでの焼なまし処理が行なわれる：
−  フェライト及びオーステナイトからなるミクロ組織を作るために７６０℃〜８５０℃の温度範囲に前記酸洗いされた冷間圧延基体をソーキングする。もしソーキング温度が８５０℃以上で選択されるなら、形成されたオーステナイトの量は極めて多く、それは最終製品において不安定に保持されたオーステナイトに導くだろう。低下したオーステナイト安定性のため、それの実質的な部分はまた、室温への最終冷却時にマルテンサイトへ変態することができ、それは伸び特性を劣化する。もし他方、ソーキング温度が極めて低く選択されるなら、ソーキング時に不十分なオーステナイトが形成されるだろう。これは保持されたオーステナイトの過剰な安定に導き、それは再び機械的特性を低下する。
−  前記基体を２℃／秒より高い冷却速度で３６０℃〜４５０℃の範囲の保持温度に冷却する。前記温度範囲での保持時間は７００秒未満である。保持温度が３６０℃以下で選択されるとき、保持されたオーステナイトの実質的な部分はマルテンサイトに変態し、最終製品のＤＰ様挙動（増大する歪の関数として減少する高い初期ｎ値）に導くだろう。４５０℃以上の保持温度は他方、炭素析出によって保持されたオーステナイトの分解に導くだろう。これは再び伸び特性を低下するだろう。
−  １℃／秒より高い冷却速度で１５０℃以下の温度への前記基体の最終冷却。
−  最後に前記基体は好ましくは０．３％〜１．５％の範囲であるスキンパス減少に供されることができる。
【００４５】
第二の好ましい例は上述と同じ処理工程を含むが、さらに電気亜鉛被覆工程を含む。
【００４６】
本発明の第三例によれば、冷間圧延工程後、下記工程を含む連続熱浸漬ガルバナイジングラインの焼なまし処理が行なわれる：
−  フェライト及びオーステナイトからなるミクロ組織を作るために７６０℃〜８５０℃の温度範囲に前記酸洗いされた冷間圧延基体をソーキングする。もしソーキング温度が８５０℃以上で選択されるなら、形成されたオーステナイトの量は極めて多く、それは最終製品において不安定に保持されたオーステナイトに導くだろう。低下したオーステナイト安定性のため、それの実質的な部分はまた、室温への最終冷却時にマルテンサイトへ変態することができ、それは伸び特性を劣化する。もし他方、ソーキング温度が極めて低く選択されるなら、ソーキング時に不十分なオーステナイトが形成されるだろう。これは保持されたオーステナイトの過剰な安定に導き、それは再び機械的特性を低下する。
−  ２℃／秒より高い冷却速度でＺｎ浴の温度に前記基体を冷却する。
−  ２００秒未満の間、好ましくは５秒〜８０秒の間、４９０℃〜４６０℃の温度範囲で前記基体を保持する。
−  前記Ｚｎ浴で前記基体を熱浸漬ガルバナイジングする。
−  ２℃／秒より高い冷却速度で室温へ最終冷却する。
−  最後に前記基体は好ましくは０．３％〜１．５％の範囲であるスキンパス減少に供されることができる。
【００４７】
冷間圧延後の本発明の鋼基体の厚さは十分に高いレベルで冷間圧延を行なうために冷間圧延ミルの能力及び初期熱間圧延シート厚さによって１ｍｍより低くすることができる。従って、０．３〜２．５ｍｍの厚さが実行可能である。
【００４８】
生じた冷間圧延製品は３０〜７５％のフェライト、１０〜４０％のベイナイト、０〜２０％の保持されたオーステナイト、及び所望により室温で存在するマルテンサイトの量（０〜１０％）を有する多相組織を持つ。しかしながら、室温でのマルテンサイトの量はＴＲＩＰ鋼についての特性である機械的特性及びｎ値挙動（一定又は歪とともに増加）を維持するために制限されるべきである。工程パラメータの関数としての特定の機械的特性は実施例に与えられる。
【００４９】
冷間圧延非調質圧延製品は全ての場合において降伏点伸びを示し、それはＴＲＩＰ鋼に対して典型的であり、ミクロ組織にマルテンサイトが全く存在しないか又は極めて少量しか存在しないことを示す。この降伏点伸びは最終製品を調質圧延することによって抑制されることができる。少ない調質圧延減少は降伏点伸びの発生を避けるために十分であり、１．５％以上の調質圧延減少は極めて大きい降伏強度増加を防止するために避けられるべきである。
【００５０】
最終冷間圧延製品は増大する歪とともに増大するか又は一定のｎ値を示すことがさらに好ましい。この挙動は保持されたオーステナイトが引張試験を行っている際に徐々にマルテンサイトへ変態され、それによってくびれの発生を遅らせ、引張強度と全伸びの優れた組み合わせに導くことを意味する。
【００５１】
本発明に従って製造されたＴＲＩＰ鋼製品の頑健性は好ましくは８０００〜１４０００ｐｐｍ、最も好ましくは９０００〜１３０００ｐｐｍの範囲のＡｌ範囲で特定された最小Ａｌ含有量によって確保される。少ないＡｌを加えることは保持されたオーステナイトを不安定にする。これは炭素析出によるオーステナイト分解によって機械的特性の低下の危険を増加し、他方不安定に保持されたオーステナイトは歪形成時にマルテンサイトに容易に変形し、材料の二次成形適性を制限するだろう。少ないＡｌを加えることはまた、ベイナイト変態動力学を妨げるだろう。結果として機械的特性は実際のラインレイアウト（短い又は長い過時効区域）での過時効温度及びラインスピードの如き工程条件に対してより多く依存するだろう。好ましい範囲でＡｌ含有量を使用することはかかるライン依存性及び頑健性の損失を回避する。
【００５２】
得られた冷間圧延製品の溶接性に関して、燐の追加は同じ引張強度レベルのＰ不含Ａｌ−Ｓｉ  ＴＲＩＰ鋼と比較して炭素含有量を減少することができる。調査された炭素範囲では、溶接性は炭素含有量を低下することによって改良されるので、Ｐ添加によるかかる炭素含有量の減少は本発明の主要な利点として考えることができる。
【００５３】
従来の文献に記載された組成に関して上述された様々な欠点は本発明の組成が適用されるときには遭遇しない：
−  Ｓｉは熱浸漬ガルバナイジング性を確保するために制限される。本発明の熱浸漬ガルバナイジングされた冷間圧延鋼の表面外観は自動車の未露出用途のために十分であるが、高Ｓｉ含有量を有する基体は一般に自動車用途のために不十分な表面外観に導き、さらに表面上の裸スポットの存在についてずっと高い危険を有する。
−  Ｓｉはクラック形成を防止するためにスラブをホットチャージ（ｈｏｔ  ｃｈａｒｇｉｎｇ）する必要性を避けるためにさらに制限される。
−  熱間圧延基体の表面上の赤スケールの存在はまた、Ｓｉ含有量を制限することによって避けられる。
−  熱浸漬ガルバナイジングと適合するＳｉの少量が目標とする引張強度レベルをより容易に達成するために加えられる。Ｓｉ不含Ａｌ  ＴＲＩＰ鋼と比較して、これは低いＣ含有量又は低いＡｌ含有量を使用することを可能にする。
−  最大Ａｌ含有量は健康問題を生じうる適応された極めて微細な鋳造粉末の使用を避けるために制限される。さらに高Ａｌ含有量（＞１．５％）の場合には溶接性は溶接された領域におけるＡｌ酸化物の存在のために低下することができるだろう。しかしながら、最小のＡｌ含有量は高い工程頑健性及び連続焼なまし又は熱浸漬ガルバナイジングラインのラインスピード、過時効温度及びレイアウトの変化に対する少ない感受性を確保する。
−  所定の引張強度レベルに対して、Ｃ含有量はＰの添加によって及びミクロ合金の必要性なしで溶接性を改良するために他のＡｌ−Ｓｉ  ＴＲＩＰ鋼と比較して制限される。
−  本発明の鋼製品にはＮｉ，Ｃｕ又はＣｒは加えられない。これはスクラップリサイクルでのロジスティック問題を避け、分析のコストを減らす。
【実施例】
【００５４】
１．実施例組成
表１は本発明によるＰ合金Ａｌ−Ｓｉ  ＴＲＩＰ鋼製品の実験室鋳造の組成（符号Ａ，Ｅ及びＦ）、及びクレームされた範囲より高いＣ含有量を有するか及び／または意図的に加えられた燐を有しない参照組成（符号Ｂ，Ｃ及びＤ）の例を示す。実験室熱サイクルシミュレーション及び引張試験はこれらの例の組成の試験標本の機械的特性を得るために行なわれた。以下においては全ての述べられた引張試験の機械的特性は標準規格ＥＮ１０００２−１に従って測定されることが注意されるべきである。
【００５５】
１．１  冷間圧延及び連続焼なまし製品
処理工程は下記の通りである：
−  鋳造
−  １２５０℃で１時間再加熱する、
−  オーステナイト領域において３．５ｍｍの最終厚さに熱間圧延する、
−  ６００℃のコイル温度に水冷する、
−  １ｍｍの最終厚さに冷間圧延する。
【００５６】
前の処理工程後、圧延方向に平行な８０ｍｍゲージ長さを有する引張標本をシートから機械加工した。これらの標本を二工程熱サイクル後に二つの塩浴で熱処理した。所定時間（ＩＡｔ）、臨界的領域（ＩＡＴ）において焼なまし後、試料は低温で塩浴で急冷され、所定時間（ＢＨｔ）、恒温で保持された（ＢＨＴ）。機械的特性は表３に掲載され、ＴＲＩＰ７００グレードに対する仕様が確認される。調質圧延は適用されなかった。表３に述べられた機械的特性（本発明組成Ａ）を表５に述べられたもの（特に参照組成Ｃ）と比較するとき、本発明の鋼におけるＰの添加が引張強度レベルを維持しながら炭素含有量を５００ｐｐｍ減らすことができることが明らかになる。このＣ減少は溶接性をかなり改良するだろう（表２の０．２５Ｃと０．２０Ｃの差を参照）。
表７は組成Ｅ及びＦの鋼標本へ幾つかの連続焼なましシミュレーションを適用した後に得られた機械的特性を含有する。表５及び７のデータ（特にＢと比較したＥ）を見ると、引張強度は６００ｐｐｍ以上の炭素を有しかつ意図的に添加された燐を有しない参照組成と比較して本発明の組成の方がずっと高いことが明らかである。
【００５７】
１．２  冷間圧延及び熱浸漬ガルバナイジングされた製品
処理工程は下記の通りである：
−  鋳造
−  １２５０℃で１時間再加熱する、
−  オーステナイト領域において３．５ｍｍの最終厚さに熱間圧延する、
−  ６００℃のコイル温度に水冷する、
−  １ｍｍの最終厚さに冷間圧延する。
【００５８】
前の処理工程後、圧延方向に平行な８０ｍｍゲージ長さを有する引張標本をシートから機械加工した。これらの標本を二工程熱サイクル後に二つの塩浴で熱処理した。臨界的領域において焼なまし後、試料は低温で塩浴で急冷され、恒温で保持された。温度及び保持時間は熱浸漬工程を含む処理工程を綿密にシミュレートするように適応された。機械的特性は表４に掲載され、本発明は極めて頑健な熱浸漬ガルバナイジングされたＴＲＩＰ７００製品に導くことを明らかに示す：広い範囲の工程パラメータ（ＩＡＴ，ＩＡｔ，ＢＨＴ，ＢＨｔ）は全て匹敵しうる機械的特性を有する製品を生じる。調質圧延は適用されなかった。表４に述べられた機械的特性（本発明組成Ａ）を表６に述べられたもの（特に参照組成Ｃ）と比較するとき、本発明の鋼におけるＰの添加が引張強度レベルを維持しながら炭素含有量を５００ｐｐｍ減らすことができることが明らかになる。このＣ減少は溶接性をかなり改良するだろう（表２参照）。
【００５９】
表８は組成Ｅ及びＦの鋼標本へ幾つかの熱浸漬ガルバナイジングシミュレーションを適用した後に得られた機械的特性を含有する。表６及び８のデータ（特にＢと比較したＥ）を見ると、引張強度は６００ｐｐｍ以上の炭素を有しかつ意図的に添加された燐を有しない参照組成と比較して本発明の組成の方がずっと高いことが明らかである。
【００６０】
【表１】
2011231406.tif 000002
表１：Ａｌ−Ｓｉ  ＴＲＩＰ鋼の組成（ｐｐｍ）
組成Ａ，Ｅ，Ｆは本発明による組成であり、組成Ｂ，Ｃ及びＤは参照組成である。
【００６１】
【表２】
2011231406.tif 000003
表２：ＡＦＮＯＲ−Ａ８７００１に従ったスポット溶接上の十字引張試験（ｃｒｏｓｓ−ｔｅｎｓｉｌｅ  ｔｅｓｔ）において測定された最大力の平均
【００６２】
【表３】
2011231406.tif 000004
表３：本発明による冷間圧延及び連続焼なましされたＰ合金Ａｌ−Ｓｉ  ＴＲＩＰ鋼、組成Ａの機械的特性
調質圧延は適用されなかった。厚さ１ｍｍ。
【００６３】
【表４】
2011231406.tif 000005
表４：本発明による冷間圧延及び熱浸漬ガルバナイジングされたＰ合金Ａｌ−Ｓｉ  ＴＲＩＰ鋼、組成Ａの機械的特性
調質圧延は適用されなかった。厚さ１ｍｍ（ＢＨ＝ベイナイト保持＝亜鉛浴の通過前の保持）。
【００６４】
【表５】
2011231406.tif 000006
表５：冷間圧延及び連続焼なましされた参照Ａｌ−Ｓｉ  ＴＲＩＰ鋼（ＲＤ：圧延方向；ＴＤ：横断方向）
【００６５】
【表６】
2011231406.tif 000007
表６：熱浸漬ガルバナイジングされた参照Ａｌ−Ｓｉ  ＴＲＩＰ鋼の機械的特性（ＲＤ：圧延方向；ＴＤ：横断方向）
【００６６】
【表７】
2011231406.tif 000008
表７：本発明による冷間圧延及び連続焼なましされたＰ合金Ａｌ−Ｓｉ  ＴＲＩＰ鋼、組成Ｅ及びＦの機械的特性
調質圧延は適用されなかった。厚さ１ｍｍ。
【００６７】
【表８】
2011231406.tif 000009
表８：本発明による冷間圧延及び熱浸漬ガルバナイジングされたＰ合金Ａｌ−Ｓｉ  ＴＲＩＰ鋼、組成Ｅ及びＦの機械的特性
調質圧延は適用されなかった。厚さ１ｍｍ（ＢＨ＝ベイナイト保持＝亜鉛浴の通過前の保持）。